(57)【要約】【課題】複数の記録層を有する前記のような光学情報記録媒体の製造工程において、ダミーディスク基板の引き剥がしの際に、ディスク基板の反射膜や記録層に剥離等の悪影響を与えることなく、量産に適した簡単な工程で複数の記録層を有する光学情報記録媒体を得ることができ、さらにダミーディスク基板の再利用が容易で、ディスク基板とダミーディスク基板を１台の成形機で成形できる光学情報記録媒体を提供すること。【解決手段】ディスク基板とダミーディスク基板との間に、透明接着層を介して積層した複数の記録層を設けてなる光学情報記録媒体において、該ディスク基板及びダミーディスク基板が、粘度平均分子量１０，０００〜３０，０００の芳香族ポリカーボネートからなり、かつ、該ディスク基板の臨界表面張力が２０ｍＮ／ｍ以上で４０ｍＮ／ｍ以下であり、該ダミーディスク基板の臨界表面張力が５ｍＮ／ｍ以上で２０ｍＮ／ｍ未満であることを特徴とする光学情報記録媒体。【選択図】　なし。【特許請求の範囲】
【請求項１】
ディスク基板とダミーディスク基板との間に、透明接着層を介して積層した複数の記録層を設けてなる光学情報記録媒体において、該ディスク基板及びダミーディスク基板が、粘度平均分子量１０，０００〜３０，０００の芳香族ポリカーボネートからなり、かつ、該ディスク基板の臨界表面張力が２０ｍＮ／ｍ以上で４０ｍＮ／ｍ以下であり、該ダミーディスク基板の臨界表面張力が５ｍＮ／ｍ以上で２０ｍＮ／ｍ未満であることを特徴とする光学情報記録媒体。
【請求項２】
ディスク基板とダミーディスク基板との間に、透明接着層を介して積層した複数の記録層を設けてなる光学情報記録媒体において、該ディスク基板が、分子末端のモル比で８０％以上がフェノール又は炭素数９以下のアルキルフェノールで封止されている芳香族ポリカーボネートからなり、また、該ダミーディスク基板が、分子末端のモル比で８０％以上が炭素数１０以上１６以下のアルキルフェノールで封止されている芳香族ポリカーボネートからなることを特徴とする光学情報記録媒体。
【請求項３】
上記ダミーディスク基板が再生品であることを特徴とする請求項１又は２に記載の光学情報記録媒体。
【請求項４】
請求項１〜３のいづれかに記載の光学情報記録媒体からダミーディスク基板を剥離した片面構造体を、２枚貼り合わせてなる光学情報記録媒体。
【発明の詳細な説明】
【０００１】
【発明の属する技術分野】
本発明は、複数の記録層を有する光学情報記録媒体に関するものである。さらに詳しくは、複数の記録層を透明接着層を介して積層した光学情報記録媒体であり、該光学情報記録媒体の構造体の一部であるディスク基板と、記録層形成のみを目的とするダミーディスク基板とで、別種の芳香族ポリカーボネートを使用することにより、ダミーディスク基板の剥離時に、ディスク基板上の記録層や反射膜に悪影響を与えず、かつ、ダミーディスク基板を再利用できる光学情報記録媒体に関するものである。
【０００２】
【従来の技術】
光ディスクは、低価格で高密度記録容量の光学情報記録媒体として、ここ数年、生産量が急激に増加している。それとともに、ＤＶＤ−１８と称されている４層構造で片面に２層ずつ記録層をもつ大容量の光学情報記録媒体も発表され、その製法も種々提案されている。
例えば、特公平０８−０２３９４１号公報では、螺旋又は同心円状に第１の記録ピットが配列されたニッケルスタンパを成形型として、ＰＭＭＡ（ポリメチルメタクリレート）、ＰＣ（ポリカーボネート）等の透明樹脂を成形して透明基板を成形後、透明基板の記録ピット上に金あるいは珪素化合物等をスパッタあるいは蒸着し、半透明の第１反射層を形成する。次に、ガラス又はプラスチックからなる透明スタンパのピット面上に、液状の放射線硬化型樹脂を供給し、第１反射層を下に向けた透明基板を液状の放射線硬化型樹脂を介して透明スタンパ上に載置する。その後、透明スタンパ側から放射線を照射し、放射線硬化型樹脂を硬化させる。このようにして、透明スタンパに配列された第２の記録ピットを放射線硬化型樹脂上に転写する。転写後、放射線硬化型樹脂層から透明スタンパを剥離し、第２の記録ピット面上にアルミニウム等の金属をスパッタし、第２反射層を積層形成する、という既存技術がある。
しかし、上記方法によれば剥離性に優れる透明スタンパを作成しなければならず、技術的に困難が生じる。
【０００３】
特公平０８−０２３９４１号公報の問題点解消のため、特開平１０−２８３６８２号公報では、ディスク基板に形成された半透明膜の第１反射層と、第１反射層上に形成され光ビームの大半を透過する第１中間層と、第１中間層上に形成された光ビームの大半を透過する第２中間層と、第２中間層上に形成された光ビームを反射する第２反射層を備え、第１反射層と第１中間層の接着力より第２反射層を形成するための金属系材料のスタンパと第２中間層の接着力を小さくすることにより、第１反射層がディスク基板から剥離する問題を解決している。この方法では、特公平０８−０２３９４１号公報の放射線硬化型樹脂に相当するものとして、第１中間層と第２中間層の二つの層を形成する必要があり、その分だけ工程が複雑になるという新たな問題が発生する。
【０００４】
別の方法として、第２の記録層を第１の記録層とは別の基板上に形成する、ダミーディスクという技術がある。
第２の記録層は、通常スタンパーを用いて信号を転写させて、第２の基板上に形成させ、その上に第２の反射膜をスパッタしたものを、別途同様にして、第１の記録層を形成し第１の反射膜をスパッタした第１の基板と、通常遅延硬化型接着剤を用いて貼り合わせ、両基板間に、透明接着層を介して積層した複数の記録層を設けてなる光学情報記録媒体を得る。その後、得られた光学情報記録媒体から、第２の基板を物理的に剥離させて、第２の反射膜を最表面に露出させた２層記録の片面構造体（Ａ面）とする。これに、同様にして第２の基板を剥離させた別の２層記録の片面構造体（Ｂ面）を、通常さらに接着層を介して露出反射膜間で貼り合わせることによって、両面４層記録のＤＶＤ−１８を得る。ここで、反射膜は半透過膜とも呼ばれ、その部分に光ビームのフォーカスが当たっている場合は反射膜として作用し、別の層に光ビームのフォーカスが当たっている場合は光ビームを透過させる。
本明細書においては、慣例に従い、上記光学情報記録媒体を構成する、上記第１の基板をディスク基板、上記第２の基板をダミーディスク基板と称する。
【０００５】
特開２００１−５２３７８号公報では、第１の反射層を有するディスク基板と、第２の反射層を有するダミーディスク基板とを、接着剤で両反射層間を貼り合わせた後、機械的な力で第２の反射層とダミーディスク基板の間を予備剥離し、さらに圧搾空気を供給して第２の反射層からダミーディスク基板を剥離、除去する方法が提案されているが、この方法も予備剥離等、工程が複雑になる。
その他、ディスク基板を芳香族ポリカーボネートで成形し、ダミーディスク基板を第２の反射層から剥離し易いＰＭＭＡで成形する方法も開示されている。ＰＭＭＡは流動性が良好で信号の転写性に優れ、同時に反射膜との接着力が弱いため、膜との剥離性に優れるという利点からダミーディスク基板に利用されている。ダミーディスク基板は、信号形成の目的のみに使用されるので、剥離後の基板は再利用されることが望ましい。しかし、ダミーディスク基板として使用済みのＰＭＭＡは、物性低下が大きく、再利用が非常に難しいという欠点がある。再利用品を成形する際に、内孔ゲートカット時や離型時に基板が割れ易くなり、基板の金型からの取り出しが困難になる。さらに、芳香族ポリカーボネートに少量のＰＭＭＡが混入すると透明性が低下するので、ディスク基板用の芳香族ポリカーボネートとダミーディスク基板用のＰＭＭＡは別の成形機で成形するか、同一成形機を使用する時は完全なパージが必要となることも問題である。
【０００６】
【発明が解決しようとする課題】
本発明は、複数の記録層を有する前記のような光学情報記録媒体の製造工程において、ダミーディスク基板の引き剥がしの際に、ディスク基板の反射膜や記録層に剥離等の悪影響を与えることなく、量産に適した簡単な工程で複数の記録層を有する光学情報記録媒体を得ることができ、さらにダミーディスク基板の再利用が容易で、ディスク基板とダミーディスク基板を１台の成形機で成形できる光学情報記録媒体を提供することを課題とする。
【０００７】
【課題を解決するための手段】
本発明者らは、前記課題を解決するため鋭意検討した結果、ディスク基板用樹脂及びダミーディスク基板用樹脂として、それぞれ、特定のポリカーボネート樹脂を使用することによって、解決できることを見出した。
【０００８】
すなわち、本発明の要旨は、ディスク基板とダミーディスク基板との間に、透明接着層を介して積層した複数の記録層を設けてなる光学情報記録媒体において、該ディスク基板及びダミーディスク基板が、粘度平均分子量１０，０００〜３０，０００の芳香族ポリカーボネートからなり、かつ、該ディスク基板の臨界表面張力が２０ｍＮ／ｍ以上で４０ｍＮ／ｍ以下であり、該ダミーディスク基板の臨界表面張力が５ｍＮ／ｍ以上で２０ｍＮ／ｍ未満であることを特徴とする光学情報記録媒体に存する。
【０００９】
別の要旨は、ディスク基板とダミーディスク基板との間に、透明接着層を介して積層した複数の記録層を設けてなる光学情報記録媒体において、該ディスク基板が、分子末端のモル比で８０％以上がフェノール又は炭素数９以下のアルキルフェノールで封止されている芳香族ポリカーボネートからなり、また、該ダミーディスク基板が分子末端のモル比で８０％以上が炭素数１０以上１６以下のアルキルフェノールで封止されている芳香族ポリカーボネートからなることを特徴とする光学情報記録媒体に存する。
【００１０】
また、別の要旨は、ダミーディスク基板が再生品であることを特徴とする光学情報記録媒体にある。
さらに、別の要旨は、上記いづれかの光学情報記録媒体からダミーディスク基板を剥離した片面構造体を、２枚貼り合わせてなる光学情報記録媒体にある。
【００１１】
【発明の実施の形態】
ディスク基板とダミーディスク基板
本発明において、光学情報記録媒体の構造体の一部であるディスク基板の臨界表面張力（以下、単に「γｃ」と略称することもある。）は、２０ｍＮ／ｍ以上で４０ｍＮ／ｍ以下であり、記録層形成のみを目的とするダミーディスク基板の臨界表面張力は、５ｍＮ／ｍ以上で２０ｍＮ／ｍ未満であることが必要である。ディスク基板のγｃはダミーディスク基板に対して、少なくとも５ｍＮ／ｍ程度高い方が望ましいが、４０ｍＮ／ｍを超えると、成形後スタンパーからの剥離や移送中の空気との摩擦等により、基板に静電気が発生しやすくなる。他方、γｃが２０ｍＮ／ｍ未満であると、ダミーディスク基板とのγｃの差が小さくなり、ダミーディスク基板の剥離性が悪くなる。
ダミーディスク基板のγｃは低い方が望ましいが５ｍＮ／ｍ以下であれば成形時の信号の転写性が劣ったり、第２記録層のスパッタ不良が発生したりする。２０ｍＮ／ｍ以上であれば第１記録層基板との差が小さくなり上述の剥離性の問題が発生する。
【００１２】
本発明の光学情報記録媒体について、ディスク基板及びダミーディスク基板の臨界表面張力γｃを測定する方法の詳細は、次の通りである。
まず、マイクロシリンジを用いて、表面張力γが既知の液体（例えば、ＪＩＳＫ６７６８に記載されているホルムアミド、エチレングリコールモノエチルエーテル及び両者の混合溶液等）の液滴約２０μＬを１滴、２３℃、５０％ＲＨの環境下で、光学情報記録媒体のディスク基板（又はダミーディスク基板）側の内周部の表面に、好ましくは、グルーブの最内周縁から２〜３ｍｍ内方の位置に滴下し、ゴニオメーターにより、滴下３０秒後の接触角θを測定する。この測定を、表面張力の異なる数種の液体について繰り返す。
次に、液体ごとに、測定された接触角θから、ｃｏｓθを算出し、液体の表面張力γに対しプロットすると直線が得られるので、この直線上ｃｏｓθ＝１の点のγの値を求め、この値を成形基板の臨界表面張力γｃとする。
【００１３】
基板用樹脂
本発明において、ディスク基板又はダミーディスク基板用樹脂として用いられる、芳香族ポリカーボネートは、粘度平均分子量が１０，０００〜３０，０００の範囲内にあることが必要である。粘度平均分子量が１０，０００未満では、基板の強度が著しく低下し、再利用も困難になる。また、３０，０００を超えると、射出成形時の成形性が著しく低下するので望ましくない。粘度平均分子量は、好ましくは１４，０００〜１８，０００の範囲内から選ばれるべきである。ここでいう粘度平均分子量（Ｍ）は、オストワルド粘度計を用い塩化メチレンを溶媒とする溶液の２０℃における極限粘度［η］を測定し、以下に示すＳｃｈｎｅｌｌの粘度式から算出される。
［η］＝１．２３×１０−５Ｍ０．８３
【００１４】
芳香族ポリカーボネートは、所定のジヒドロキシジアリール化合物とホスゲンとを反応させるホスゲン法、又は、ジヒドロキシジアリール化合物とジフェニルカーボネート等の炭酸エステルとを反応させるエステル交換法によって得られる重合体又は共重合体である。
【００１５】
本発明において、ディスク基板用樹脂は、分子末端のモル比で８０％以上がフェノール又は炭素数９以下のアルキルフェノールで封止されている芳香族ポリカーボネートからなることが望ましい。その様な構造の芳香族ポリカーボネートの成形基板のγｃは２０ｍＮ／ｍ以上で４０ｍＮ／ｍ以下になる。炭素数が少ないほど表面が親水化して表面張力が高くなることに起因している。
【００１６】
一方、ダミーディスク基板用樹脂は、分子末端のモル比で８０％以上が炭素数１０以上１６以下のアルキルフェノールで封止されている芳香族ポリカーボネートからなることが望ましい。その様な構造の芳香族ポリカーボネートの成形基板のγｃは５ｍＮ／ｍ以上で２０ｍＮ／ｍ以下になる。炭素数が多いほど表面が疎水化して表面張力が低くなることに起因している。
【００１７】
カーボネート結合単位を導入するジヒドロキシジアリール化合物としては、２，２−ビス（４−ヒドロキシフェニル）プロパン［＝ビスフェノールＡ］が挙げられる。それ以外のジヒドロキシジアリール化合物としては、例えば、ビス（４−ヒドロキシジフェニル）メタン、１，１−ビス（４−ヒドロキシフェニル）エタン、２，２−ビス（４−ヒドロキシジフェニル）ブタン、２，２−ビス（４−ヒドロキシフェニル）オクタン、ビス（４−ヒドロキシフェニル）フェニルメタン、２，２−ビス（４−ヒドロキシ−３−メチルフェニル）プロパン、１，１−ビス（４−ヒドロキシ−３−第３ブチルフェニル）プロパン、２，２−ビス（４−ヒドロキシ−３−ブロモフェニル）プロパン、２，２−ビス（４−ヒドロキシ−３，５−ジブロモフェニル）プロパン、２，２−ビス（４−ヒドロキシ−３，５−ジクロロフェニル）プロパンのようなビス（ヒドロキシアリール）アルカン類、１，１−ビス（４−ヒドロキシフェニル）シクロヘキサンのようなビス（ヒドロキシアリール）シクロアルカン類、４，４’−ジヒドロキシジフェニルエ−テル、４，４’−ジヒドロキシ−３，３’−ジメチルジフェニルエーテルのようなジヒドロキシジアリールエーテル類、４，４’−ジヒドロキシフェニルスルフィド、４，４’−ジヒドロキシ−３，３’−ジメチルジフェニルスルフィドのようなジヒドロキシジアリールスルフィド類、４，４’−ジヒドロキシジフェニルスルホキシド、４，４’−ジヒドロキシ−３，３’−ジメチルジフェニルスルフォキシドのようなジヒドロキシジアリールスルフォキシド類、４，４’−ジヒドロキシジフェニルスルフォン、４，４’−ジヒドロキシ−３，３’−ジメチルジフェニルスルホンのようなジヒドロキシジアリールスルフォン類等が挙げられる。
【００１８】
末端封止用のフェノール類の具体的な例としては、ディスク基板用樹脂には、フェノール；ブチルフェノール、エチルフェノール、メチルフェノール等の炭素数９以下のアルキルフェノールが挙げられる。ダミーディスク基板用樹脂には、デシルフェノール、ドデシルフェノール、ミリスチルフェノール、パルミチルフェノール等の炭素数１０以上１６以下のアルキルフェノールが挙げられる。炭素数１６を超えるアルキルフェノールは熱安定性に欠け、熱分解が発生し好ましくはない。アルキルフェノールのアルキル基は、ベンゼン核上の水酸基に対してｏ−、ｍ−およびｐ−のいずれの位置にあってもよく、直鎖状でも分岐鎖状でもよい。ポリカーボネートの末端封止は、本来、重合度を調節する目的と末端の熱安定性や耐加水分解性を向上させる目的のために行われ、通常、全分子末端に対して、８０モル％以上の末端が封止される。
【００１９】
透明接着層
本発明光学情報記録媒体において、ディスク基板とダミーディスク基板の間に介在する透明接着層は、記録された情報を読み取るための光ビームを十分透過することが必要である。そのような透明接着層を形成しうるものであれば、公知の接着剤、例えば、紫外線硬化型樹脂、可視光硬化型樹脂、瞬間接着樹脂および嫌気性硬化型樹脂からなる群より選択することができる。紫外線硬化型樹脂としてはエポキシ系、変性アクリレート系等があり、瞬間接着性樹脂としてはシアノアクリレート系樹脂等があり、嫌気性樹脂としてはアクリル系樹脂等がある。実用上は、これら接着剤は、スピンコートによって塗布されることが多いので、少なくとも塗布時には流動性を有する、液状の遅延硬化樹脂を選択するのが好ましい。
また、ダミーディスク基板を剥離した後の反射膜間を貼り合わせ、大容量光学情報記録媒体を作製するための接着層は、特に透明である必要はないが、実用上はやはり遅延硬化樹脂が多用される。
【００２０】
光学情報記録媒体
本発明の複数の記録層を有する光学情報記録媒体は、通常、下記の▲１▼〜▲９▼の手順に従って、作製される。
▲１▼ディスク基板の成形：　螺旋又は同心円状に第１の記録ピットが配列されたスタンパを成形型として装着したキャビティ内に、ディスク基板用樹脂、例えば、フェノール又は炭素数９以下のアルキルフェノールで封止されている芳香族ポリカーボネートを射出して、第１の記録ピットが転写されたディスク基板を成形する。
▲２▼第１の反射膜の形成：　ディスク基板上の転写されたピット表面に金等をスパッタし、第１の反射膜を形成する。
▲３▼ダミーディスク基板の成形：　ダミーディスク基板用樹脂、例えば、炭素数１０以上１６以下のアルキルフェノールで封止されている芳香族ポリカーボネートを用いて、前記▲１▼と同様な方法で、第２の記録ピットが転写されたダミーディスク基板を成形する。
▲４▼第２の反射膜の形成：　ダミーディスク基板上の転写されたピット表面にアルミニウム等をスパッタして第２の反射膜を形成する。
▲５▼スピンコート：　前記▲２▼で形成した第１の反射膜の上に、液状の遅延硬化樹脂をスピンコートする。
▲６▼基板の重ね合わせ：　前記▲４▼でダミーディスク基板上に形成した第２の反射膜を下にして、スピンコートされた遅延硬化樹脂を介して第１の反射膜のあるディスク基板上に載置する。
▲７▼透明接着層の形成：　時間が経過するとスピンコートされた遅延硬化樹脂が硬化し、上記ディスク基板上の第１の反射膜とダミーディスク基板上の第２の反射膜との間に、透明接着層が形成される。このようにして、複数の記録層を設けてなる光学情報記録媒体が得られる。
▲８▼ダミーディスク基板の剥離：　適当な手段、例えば基板の内孔側からエアーを導入し、ダミーディスク基板を第２の反射膜との界面から剥離する。このようにして、第２の反射膜の露出した片面構造体が得られる。
▲９▼第２の反射膜間の貼合：　▲８▼で得られた片面構造体２枚からなるセットを、第２の反射膜面同士を遅延硬化樹脂を介して貼り合わせる。このようにして、大容量光学情報記録媒体が得られる。
【００２１】
さらに、本発明においては、ダミーディスク基板は、上記▲８▼で剥離された後、粉砕、ペレット化して、ダミーディスク基板用樹脂として再生することができるし、望ましい。再生回数は３回以内であれば、転写性、剥離性が良好なダミーディスク基板が得られる。
【００２２】
【実施例】
以下、本発明を実施例に基づいてさらに詳しく説明するが、本発明はその趣旨を超えない限り、以下の記載例に限定されるものではない。
【００２３】
基板用ＰＣの調製
ＰＣ１：
２，２−ビス−（４−ヒドロキシフェニル）−プロパン　　　　　３０部
ｐ−ターシャリーブチルフェノール　　　　　　　　　　　　　１．０部
ピリジン　　　　　　　　　　　　　　　　　　　　　　　　　５００部
塩化メチレン　　　　　　　　　　　　　　　　　　　　　　２３００部
上記の割合で、各材料を反応器に仕込み、３００ｒｐｍの回転数にて撹拌し、２０℃に保ちながら、ホスゲン５０部を１時間かけて導入し反応を行った。反応終了後、過剰のピリジンを中和し、純水、塩酸、純水の順で洗浄し、塩化メチレンを蒸発乾固させてポリマー粉末を得た。得られたポリマー粉末を、２７０℃の温度で４０ｍｍφ単軸押出機にてペレット化し、ＰＣ１（粘度平均分子量１５，０００）を得た。
【００２４】
ＰＣ２〜ＰＣ５：
上記ＰＣ１の調整に際して、ｐ−ターシャリーブチルフェノール１．０部に代えて下記各種のフェノールを下記所定量用いた以外は、上記と同様にして、下記粘度平均分子量を有するＰＣ２〜ＰＣ５を得た。
2004134033.tif 000002
【００２５】
基板用ＰＭＭＡ
粘度平均分子量２２，０００を使用した。
【００２６】
光学情報記録媒体の作製
実施例１〜４、比較例１〜２
▲１▼同心円状に第１の記録ピットが配列されたスタンパを成形型として、表−１に記載のディスク基板用樹脂を、下記の成形条件で射出成形して、ディスク基板を成形した。
成形機：住友重機ＤＩＳＫ３
金型：１２ｃｍφＤＶＤ用金型
成形基板厚み：０．６ｍｍ
成形機のシリンダーの最高設定温度：３４０℃
スタンパーが装着されている側の金型の設定温度：１１０℃
射出時間：０．１秒
冷却時間：７．０秒
スクリュー回転数：３６０ｒｐｍ
スクリュー径：２５ｍｍφ
型締め力：射出、保圧中２０Ｔ、冷却中２５Ｔ
成形基板は金型から取り出し後、１８個のクーリングステージにて冷却。
【００２７】
▲２▼前記▲１▼のディスク基板上に転写された第１の記録ピット表面に金をスパッタし、第１の反射膜を形成した。
▲３▼前記▲１▼と同様な方法で、第２の記録ピットを有するダミーディスク基板を、表−１に記載のダミーディスク基板用樹脂を用いて成形した。この成形時の基板の割れの有無を測定した結果を、表−１に示す。
▲４▼前記▲３▼のダミーディスク基板上に転写された第２の記録ピット表面にアルミニウムをスパッタして、第２の反射膜を形成した。
▲５▼前記▲２▼でディスク基板に形成した第１の反射膜の上に、液状の遅延硬化樹脂をスピンコートした。
▲６▼前記▲４▼のダミーディスク基板を、第２の反射膜を下にして、前記▲５▼のディスク基板の第１反射膜上にスピンコートされた遅延硬化樹脂の上に載置した。
▲７▼１分間経過すると遅延硬化樹脂が硬化し、上記ディスク基板とダミーディスク基板との間に、透明接着層を介して積層した２層の記録層を設けてなる、光学情報記録媒体が得られた。この光学情報記録媒体の、ディスク基板側の表面及びダミーディスク側の表面でγｃを測定した結果を、表−１に示す。
【００２８】
▲８▼前記▲７▼で得た光学情報記録媒体の内孔側からエアーを導入し、ダミーディスク基板と第２の反射膜との界面からダミーディスク基板を剥離、回収し、第２の反射膜の露出した片面構造体を得た。このダミーディスク基板の剥離性の測定結果を、表−１に示す。なお、回収されたダミーディスク基板は、粉砕再ペレット化して前記▲３▼に再使用した。また、前記▲３▼で使用したダミーディスク基板用樹脂の再生回数も、表−１に示す。
▲９▼前記▲８▼の片面構造体２枚（Ａ面、Ｂ面）からなるセットを用意し、第２の反射膜面同士を遅延硬化樹脂で貼り合わせて、ＤＶＤ−１８型の大容量光学情報記録媒体を得た。
【００２９】
【表１】
2004134033.tif 000003
【００３０】
物性測定
（１）ＰＣの粘度平均分子量：本文記載の方法によって測定した。ダミーディスク基板用ＰＣが再生品の場合は、再生後の値を測定した。
（２）基板のγｃ（ｍＮ／ｍ）：本文記載の方法によって測定した。
（３）ダミーディスク基板の剥離性：ダミーディスク基板を第２の反射膜から剥離させる際の剥離のしやすさを、目視で判定した。良好はダミーディスク基板への第２の反射膜のはがれがないことを、不良はダミーディスク基板への第２の反射膜のはがれがあることを示す。
（４）ダミーディスク基板の割れの有無：上記成形時の金型からの離型時に基板の割れを目視で確認。
【００３１】
【発明の効果】
本発明においては、ダミーディスク基板が、溶融熱安定性や機械的強度などに優れた芳香族ポリカーボネートから製造されているので、使用済みのダミーディスク基板を粉砕後、再利用し、ダミーディスク基板を成形しても物性低下が非常に小さく、廃棄物の発生量を抑制できる。さらに、本発明に使用するディスク基板用樹脂とダミーディスク基板用樹脂とは、いづれも分子末端がフェノール類で封止された芳香族ポリカーボネートであって、臨界表面張力以外の性能が非常に類似しているので、５重量％以下の比率で一方のポリカーボネートが他方のポリカーボネート中に混入しても、光線透過率の低下等の問題も発生しない。従って、ディスク基板用芳香族ポリカーボネートでディスク基板を成形した後、煩雑な清掃作業を必要とすることなく、同一成形機で、ダミーディスク基板用芳香族ポリカーボネートでダミーディスク基板を成形できる。またその逆も可能である。